(57)【要約】  電気化学素子が有する電極との間で高い密着強度を確保し得る電気化学素子用セパレータおよびその製造方法、並びに前記電気化学素子用セパレータを用いた電気化学素子の製造方法を提供する。  本発明の電気化学素子用セパレータは、融点が１００〜１７０℃である熱溶融性樹脂（Ａ）を主成分とする樹脂多孔質層（I）と、耐熱多孔質層（II）とを有しており、少なくとも一方の表面に、特定の種類であって、結晶質の樹脂（Ｃ１）と非晶質の樹脂（Ｃ２）との混合物で構成された接着性樹脂（Ｃ）の層を有しており、前記混合物中での、前記非晶質の樹脂（Ｃ２）の割合が、１０質量％以上５０質量％以下であり、接着性樹脂（Ｃ）の層の目付けが０．１〜１．５ｇ／ｍ２である。本発明の電気化学素子の製造方法は、本発明の電気化学素子用セパレータと電極とを一体化する工程を有している。
2017047576.tif 000002
【特許請求の範囲】
【請求項１】
融点が１００〜１７０℃である熱溶融性樹脂（Ａ）を主成分とする樹脂多孔質層（I）と、耐熱多孔質層（II）とを有する電気化学素子用セパレータであって、
少なくとも一方の表面に、接着性樹脂（Ｃ）の層を有しており、
前記接着性樹脂（Ｃ）は、ポリフッ化ビニリデン、またはフッ化ビニリデンとフッ素を含有する重合性ビニルモノマーとの共重合体であって、結晶質の樹脂（Ｃ１）と非晶質の樹脂（Ｃ２）との混合物で構成されており、
前記結晶質の樹脂（Ｃ１）は、融点が８０〜１７０℃であり、
前記非晶質の樹脂（Ｃ２）は、融点がないか、または融点が７０℃以下であり、
前記混合物中での、前記非晶質の樹脂（Ｃ２）の割合が、１０質量％以上５０質量％以下であり、
前記接着性樹脂（Ｃ）の層が存在する面での、前記接着性樹脂（Ｃ）の層の目付けが、０．１〜１．５ｇ／ｍ２であることを特徴とする電気化学素子用セパレータ。
【請求項２】
前記混合物中において、前記結晶質の樹脂（Ｃ１）が粒子状で存在している請求項１に記載の電気化学素子用セパレータ。
【請求項３】
前記結晶質の樹脂（Ｃ１）の平均粒子径が、０．０１〜０．５μｍである請求項２に記載の電気化学素子用セパレータ。
【請求項４】
前記耐熱多孔質層（II）は、耐熱温度が１５０℃以上で電気絶縁性のフィラーを主成分とし、かつ前記フィラーがバインダ樹脂（Ｂ）で結着されて形成されている請求項１〜３のいずれかに記載の電気化学素子用セパレータ。
【請求項５】
請求項１〜４のいずれかに記載の電気化学素子用セパレータの製造方法であって、
前記結晶質の樹脂（Ｃ１）と、前記非晶質の樹脂（Ｃ２）とを分散させた塗液を、前記樹脂多孔質層（I）または前記耐熱多孔質層（II）の表面に塗布して塗膜を形成する工程と、
前記塗膜を、前記非晶質の樹脂（Ｃ２）が流動する温度で乾燥して、前記接着性樹脂（Ｃ）の層を形成する工程とを有することを特徴とする電気化学素子用セパレータの製造方法。
【請求項６】
前記塗膜を乾燥する温度を、前記結晶質の樹脂（Ｃ１）の融点未満の温度とする請求項５に記載の電気化学素子用セパレータの製造方法。
【請求項７】
正極、負極、非水電解液および請求項１〜４のいずれかに記載の電気化学素子用セパレータを有する電気化学素子の製造方法であって、
前記正極と前記負極とを、前記電気化学素子用セパレータを介して積層して電極体を形成する工程と、
前記電極体を、前記結晶質の樹脂（Ｃ１）の融点未満の温度に加熱しながら加圧して、前記電気化学素子用セパレータと、前記正極および／または前記負極とを接着して一体化する工程とを有することを特徴とする電気化学素子の製造方法。
【請求項８】
前記電極体を加熱しながら加圧する際の加熱温度が、５０〜９５℃である請求項７に記載の電気化学素子の製造方法。
【発明の詳細な説明】
【技術分野】
【０００１】
本発明は、電気化学素子が有する電極との間で高い密着強度を確保し得る電気化学素子用セパレータおよびその製造方法、並びに前記電気化学素子用セパレータを用いた電気化学素子の製造方法に関するものである。
【背景技術】
【０００２】
近年、携帯電話、ＰＤＡ、ノートパソコンなどのモバイル機器（携帯機器）の重要性が高まるとともに、それに搭載される電池の重要性も益々増している。特に環境への配慮から、繰り返し充電できる二次電池の重要性が増大している。このような二次電池は、現在では、前記のモバイル機器のような小型機器の電源用途だけでなく、自動車や、電動自転車、家庭用電力貯蔵システム、業務用電力貯蔵システムなどの大型機器への適用も検討されている。【０００３】
二次電池を前記のような用途に適用するにあたっては、各種の電池特性の向上が求められるが、例えば、エネルギー密度の向上を図ると、一般に、高温環境下での使用や長期間での使用によって劣化が激しくなり、電池の耐久性の問題が生じる。また、エネルギー密度の上昇によって、電池の発煙・発火といった異常の発生を抑制する安全性の確保が難しくなる。【０００４】
このため、例えば通常の二次電池のセパレータとして使用されているポリオレフィン製の微多孔膜の表面に、耐熱性に優れた微粒子を含む層を形成した積層体をセパレータとして用いることで、二次電池の安全性の向上を図る技術が開発されている（特許文献１など）。【０００５】
また、前記の二次電池の劣化要因として、高温環境下での貯蔵や充放電を繰り返す過程で、非水電解液が分解して電池内でガスが発生したり電池内の電極自体が膨張収縮したりし、これらによって正極−負極間の距離にばらつきが生じて充放電反応の均一性が失われることが挙げられる。【０００６】
一方、こうした問題の発生を抑制する技術の開発も行われている。特許文献２には、正極と負極との間に配した多孔質隔膜（セパレータ）と、正極または負極とを、ポリフッ化ビニリデンなどの高分子の粉体によって接着することで、充放電サイクル経過後の容量維持率などを高め得た電池が提案されている。【０００７】
また、特許文献３には、融点が１００〜１７０℃である樹脂を主成分とする樹脂多孔質層（I）と、耐熱温度が１５０℃以上のフィラーを主成分として含む耐熱多孔質層（II）とを有し、かつ少なくとも片面に、前記樹脂の融点よりも低い温度で加熱することで接着性が発現する接着性樹脂が存在しているセパレータを使用することにより、セパレータと電極とを一体化させ、高温貯蔵中や充放電を繰り返した状況下における正極−負極間の距離のばらつきを抑えて、高温貯蔵特性や充放電サイクル特性の低下抑制を可能としたリチウム二次電池などの電気化学素子が提案されている。
【先行技術文献】
【特許文献】
【０００８】
【特許文献１】国際公開第２００７／０６６７６８号
【特許文献２】特開２００１−６７４４号公報
【特許文献３】特開２０１１−２３１８６号公報
【発明の概要】
【発明が解決しようとする課題】
【０００９】
ところで、セパレータと電極とを接着性樹脂（高分子）で一体化する場合、両者の密着強度を高めようとすると、通常、電池の負荷特性が低下する。よって、セパレータと電極との密着強度を高めて前記のような電池特性をより向上させるには、負荷特性の低下も抑制可能な技術の開発が求められる。【００１０】
本発明は、前記事情に鑑みてなされたものであり、その目的は、電気化学素子が有する電極との間で、高い密着強度を確保し得る電気化学素子用セパレータおよびその製造方法、並びに前記電気化学素子用セパレータを用いた電気化学素子の製造方法を提供することにある。
【課題を解決するための手段】
【００１１】
前記目的を達成し得た本発明の電気化学素子用セパレータは、融点が１００〜１７０℃である熱溶融性樹脂（Ａ）を主成分とする樹脂多孔質層（I）と、耐熱多孔質層（II）とを有する電気化学素子用セパレータであって、少なくとも一方の表面に、接着性樹脂（Ｃ）の層を有しており、前記接着性樹脂（Ｃ）は、ポリフッ化ビニリデン、またはフッ化ビニリデンとフッ素を含有する重合性ビニルモノマーとの共重合体であって、結晶質の樹脂（Ｃ１）と非晶質の樹脂（Ｃ２）との混合物で構成されており、前記結晶質の樹脂（Ｃ１）は、融点が８０〜１７０℃であり、前記非晶質の樹脂（Ｃ２）は、融点がないか、または融点が７０℃以下であり、前記混合物中での、前記非晶質の樹脂（Ｃ２）の割合が、１０質量％以上５０質量％以下であり、前記接着性樹脂（Ｃ）の層が存在する面での、前記接着性樹脂（Ｃ）の層の目付けが、０．１〜１．５ｇ／ｍ２であることを特徴とするものである。【００１２】
本発明の電気化学素子用セパレータは、前記結晶質の樹脂（Ｃ１）と、前記非晶質の樹脂（Ｃ２）とを分散させた塗液を、前記樹脂多孔質層（I）または前記耐熱多孔質層（II）の表面に塗布して塗膜を形成する工程と、前記塗膜を、前記非晶質の樹脂（Ｃ２）が流動する温度で乾燥して、前記接着性樹脂（Ｃ）の層を形成する工程とを有する本発明の製造方法によって製造することができる。【００１３】
また、本発明の電気化学素子の製造方法は、正極、負極、非水電解液および本発明の電気化学素子用セパレータを有する電気化学素子の製造方法であって、前記正極と前記負極とを、前記電気化学素子用セパレータを介して積層して電極体を形成する工程と、前記電極体を加熱しながら加圧して、前記電気化学素子用セパレータと、前記正極および／または前記負極とを接着して一体化する工程とを有することを特徴とする。
【発明の効果】
【００１４】
本発明によれば、電気化学素子が有する電極との間で高い密着強度を確保し得る電気化学素子用セパレータおよびその製造方法、並びに前記電気化学素子用セパレータを用いた電気化学素子の製造方法を提供することができる。
【図面の簡単な説明】
【００１５】
【図１】本発明に係る電気化学素子（リチウム二次電池）の一例を模式的に表す外観斜視図である。
【図２】図１のＩ−Ｉ線断面図である。
【図３】本発明の電気化学素子用セパレータの一例を模式的に表す縦断面図である。
【発明を実施するための形態】
【００１６】
本発明の電気化学素子用セパレータ（以下、単に「セパレータ」という）は、その少なくとも片面に、接着性樹脂（Ｃ）の層が存在している。本発明のセパレータは、この接着性樹脂（Ｃ）の作用によって電気化学素子を構成する正極および／または負極と接着して一体化することができる。よって、本発明のセパレータを使用し、これを正極および／または負極と一体化させた電極体を用いた電気化学素子では、高温貯蔵途中や充放電を繰り返した状況下においても、正極−負極間の距離にばらつきが生じ難く、充放電特性の低下が抑制される。
【００１７】
また、電極とセパレータとが一体化していることにより、電気化学素子の組み立て時などにおいて、巻回電極体での巻きズレや積層電極体での各構成要素の位置ズレを抑制できることから、電気化学素子の生産性を高めることもできる。
【００１８】
しかしながら、接着性樹脂（Ｃ）は、電極表面に接着することで、電気化学素子の充放電反応に伴う正極−負極間でのイオンの移動を阻害する。電気化学素子を軽負荷で充放電する際には、接着性樹脂（Ｃ）がイオンの移動を阻害することによる電池特性への影響はあまり問題にならないが、より大きな電流値で充放電を行うと、その影響が大きくなって、負荷特性の低下が生じてしまう虞がある。
【００１９】
そこで、本発明では、接着性樹脂（Ｃ）の層を、特定の結晶質の樹脂（Ｃ１）と特定の非晶質の樹脂（Ｃ２）との混合物で構成するようにした。これにより、接着性樹脂（Ｃ）の層によって電極とセパレータとが一体化した状態での接着性樹脂（Ｃ）の層を、その層内をイオンが良好に移動できる構造にし得ると共に、電極とセパレータとの密着強度も高めることができる。よって、本発明のセパレータを用いて構成した電気化学素子では、高温貯蔵特性や充放電サイクル特性を高めつつ、良好な負荷特性も維持することができる。
【００２０】
また、本発明のセパレータでは、樹脂多孔質層（I）によるシャットダウン機能と、耐熱多孔質層（II）によるセパレータ全体の耐熱性を高める作用とによって、電気化学素子内が異常に昇温した際の安全性を高めることもできる。すなわち、電池が高温となった場合には、電池内において樹脂多孔質層（I）が収縮しようとするが、高温でも形状が安定に保持される耐熱多孔質層（II）によって、セパレータ全体の熱収縮が抑制され、樹脂多孔質層（I）が溶融しシャットダウンを生じても、耐熱多孔質層（II）により正極と負極の絶縁が保たれる。
【００２１】
接着性樹脂（Ｃ）の層は、結晶質の樹脂（Ｃ１）と非晶質の樹脂（Ｃ２）との混合物で構成するが、結晶質の樹脂（Ｃ１）および非晶質の樹脂（Ｃ２）には、ポリフッ化ビニリデン（ＰＶＤＦ）、またはフッ化ビニリデンとフッ素を含有する重合性ビニルモノマーとの共重合体を使用する。結晶性の異なる複数の樹脂（Ｃ１）および（Ｃ２）の混合物で層を形成することで、電極との接着強度を高めつつ、層を多孔質化することができ、層内でのイオンの移動をスムーズにすることができる。よって、このような接着性樹脂（Ｃ）の層を有するセパレータを用いることで、電極との密着強度が大きく、かつ負荷特性が良好な電気化学素子とすることができる。
【００２２】
フッ化ビニリデンとフッ素を含有する重合性ビニルモノマーとの共重合体としては、例えば、フッ化ビニリデン−ヘキサフルオロプロピレン共重合体（ＰＶＤＦ−ＨＦＰ）、フッ化ビニリデン−クロロトリフルオロエチレン共重合体（ＰＶＤＦ−ＣＴＦＥ）、フッ化ビニリデン−テトラフルオロエチレン共重合体（ＰＶＤＦ−ＴＦＥ）、フッ化ビニリデン−ヘキサフルオロプロピレン−テトラフルオロエチレン共重合体（ＰＶＤＦ−ＨＦＰ−ＴＦＥ）などが挙げられる。
【００２３】
結晶質の樹脂（Ｃ１）は、非晶質の樹脂（Ｃ２）よりも結晶性が高いことに起因して、融点、すなわち、ＪＩＳ（日本工業規格）  Ｋ  ７１２１の規定に準じて、示差走査熱量計（ＤＳＣ）を用いて測定される融解温度が、非晶質の樹脂（Ｃ２）よりも高くなる。具体的には、結晶質の樹脂（Ｃ１）は、融点が８０℃以上１７０℃以下である。
【００２４】
他方、非晶質の樹脂（Ｃ２）は、融点がない（すなわち、ＤＳＣを用いた前記方法によって融解挙動が確認されない）か、または融点（ＤＳＣを用いた前記方法で測定される融解温度）が、結晶質の樹脂（Ｃ１）よりも低くなる。具体的には、非晶質の樹脂（Ｃ２）は、融点が観測できる場合、その融点は７０℃以下である。
【００２５】
樹脂（Ｃ１）が結晶質であることは、融点が８０℃以上１７０℃以下であることで確認でき、樹脂（Ｃ２）が非晶質であることは、融点が観測されないか、融点が７０℃以下であることで確認できるが、その他の方法、例えば、樹脂（Ｃ１）のＸ線回折強度曲線において、樹脂（Ｃ１）の結晶由来のピークが存在していることや、樹脂（Ｃ２）のＸ線回折強度曲線において、樹脂（Ｃ２）の結晶由来のピークが存在していないことなどによっても確認できる。
【００２６】
接着性樹脂（Ｃ）の層において、結晶質の樹脂（Ｃ１）は粒子状で存在していることが好ましい。結晶質の樹脂（Ｃ１）が粒子状で層内に点在し、その周囲に非晶質の樹脂（Ｃ２）が存在して層を形成することで、結晶質の樹脂（Ｃ１）と非晶質の樹脂（Ｃ２）との間に形成される隙間が大きくなり、層の多孔質化が容易になる。
【００２７】
結晶質の樹脂（Ｃ１）が粒子状の場合、その粒子径がある程度小さいと、接着性樹脂（Ｃ）の層内でより多くの前記粒子を平均的に点在させることができ、層の多孔質化がより一層容易になる。よって、結晶質の樹脂（Ｃ１）が粒子状の場合の平均粒子径は、０．５μｍ以下であることが好ましく、０．４μｍ以下であることがより好ましい。なお、あまりに小さな粒径の樹脂（Ｃ１）は、製造や取り扱いが困難となることから、結晶質の樹脂（Ｃ１）の平均粒子径は、０．０１μｍ以上であることが好ましく、０．１μｍ以上であることがより好ましい。
【００２８】
本明細書でいう結晶質の樹脂（Ｃ１）の平均粒子径は、レーザー散乱粒度分布計(例えば、堀場製作所製「ＬＡ−９２０」）を用いて測定した数平均粒子径である。
【００２９】
接着性樹脂（Ｃ）の層において、結晶質の樹脂（Ｃ１）と非晶質の樹脂（Ｃ２）との合計量中の、非晶質の樹脂（Ｃ２）の割合は、１０質量％以上、好ましくは２０質量％以上、より好ましくは３０質量％以上であって、５０質量％以下、好ましくは４０質量％以下である。言い換えれば、結晶質の樹脂（Ｃ１）と非晶質の樹脂（Ｃ２）との合計量中の、結晶質の樹脂（Ｃ１）の割合は、５０質量％以上、好ましくは６０質量％以上であって、９０質量％以下、好ましくは８０質量％以下、より好ましくは７０質量％以下である。結晶質の樹脂（Ｃ１）と非晶質の樹脂（Ｃ２）との混合物が、両者を前記のような割合で含有し、これにより接着性樹脂（Ｃ）の層が形成されている場合には、電極との密着強度を高める作用と、電気化学素子の負荷特性を高く維持する作用とが、より良好に発揮される。
【００３０】
接着性樹脂（Ｃ）の層は、セパレータを正極および負極のいずれか一方のみと一体化させる場合には、セパレータ表面のうち、一体化が予定される電極と接する側の表面にのみ存在させればよいが、セパレータを正極および負極の両者と一体化する場合には、セパレータの両面に存在させる。
【００３１】
セパレータにおける接着性樹脂（Ｃ）の層の存在面において、接着性樹脂（Ｃ）の層の目付けは、電極との接着を良好にする観点から、０．１ｇ／ｍ２以上であり、０．２ｇ／ｍ２以上であることが好ましく、０．４ｇ／ｍ２以上であることがより好ましい。ただし、セパレータにおける接着性樹脂（Ｃ）の層の存在面において、接着性樹脂（Ｃ）の層の目付けが大きすぎると、セパレータ全体の厚みが大きくなりすぎたり、接着性樹脂（Ｃ）がセパレータの空孔を塞ぐ可能性が高くなり、電気化学素子内部でのイオンの移動が阻害されたりする虞がある。よって、セパレータにおける接着性樹脂（Ｃ）の層の存在面において、接着性樹脂（Ｃ）の目付けは、１．５ｇ／ｍ２以下であり、１ｇ／ｍ２以下であることが好ましく、０．９ｇ／ｍ２以下であることがより好ましい。
【００３２】
なお、セパレータの両面に接着性樹脂（Ｃ）の層を形成する場合には、どちらの層についても、目付けが前記範囲となることが望ましい。
【００３３】
本発明のセパレータでは、接着性樹脂（Ｃ）に関して前記の構成を採用することで、例えば、電気化学素子を構成する電極とセパレータとの間の１８０°での剥離試験を実施した際に得られる剥離強度を、加熱プレス前の状態では、０．０５Ｎ／２０ｍｍ未満、好ましくは０．０３Ｎ／２０ｍｍ以下、より好ましくは０Ｎ／２０ｍｍ（全く接着力のない状態）とすることができ、また、５０〜１００℃の温度で加熱プレスした後の状態では、０．１Ｎ／２０ｍｍ以上、好ましくは０．２Ｎ／２０ｍｍ以上とすることができる。
【００３４】
本明細書でいう電極とセパレータとの間の１８０°での剥離強度は、以下の方法により測定される値である。セパレータおよび電極を、それぞれ長さ５ｃｍ×幅２ｃｍのサイズに切り出し、切り出したセパレータと電極と重ねる。加熱プレスした後の状態の剥離強度を求める場合には、片端から２ｃｍ×２ｃｍの領域を加熱プレスして試験片を作製する。この試験片のセパレータと電極とを加熱プレスしていない側の端部を開き、セパレータと負極とを、これらの角度が１８０°になるように折り曲げる。その後、引張試験機を用い、試験片の１８０°に開いたセパレータの片端側と電極の片端側とを把持して、引張速度１０ｍｍ／ｍｉｎで引っ張り、セパレータと電極とを加熱プレスした領域で両者が剥離したときの強度を測定する。また、セパレータと電極との加熱プレス前の状態での剥離強度は、前記のように切り出した各セパレータと電極とを重ね、加熱をせずにプレスする以外は前記と同様に試験片を作製し、前記と同じ方法で剥離試験を行う。
【００３５】
本発明のセパレータは、融点が１００〜１７０℃の熱溶融性樹脂（Ａ）を主成分とする樹脂多孔質層（I）と、前記樹脂多孔質層（I）の熱収縮を抑制する耐熱多孔質層（II）とを有している。樹脂多孔質層（I）は、本発明のセパレータを用いた電気化学素子において、正極と負極との短絡を防止しつつ、イオンを透過するセパレータ本来の機能を有する層であり、耐熱多孔質層（II）は、セパレータに耐熱性を付与する役割を担う層である。
【００３６】
樹脂多孔質層（I）は、融点が１００℃以上１７０℃以下、すなわち、ＪＩＳ  Ｋ  ７１２１の規定に準じて、ＤＳＣを用いて測定される融解温度が、１００℃以上１７０℃以下の熱溶融性樹脂（Ａ）を主成分としている。このような熱溶融性樹脂（Ａ）を主成分とする樹脂多孔質層（I）を有するセパレータとすることで、これを用いた電気化学素子内が高温となった場合に、熱溶融性樹脂（Ａ）が溶融してセパレータの孔を塞ぐ、いわゆるシャットダウン機能を確保することができる。
【００３７】
樹脂多孔質層（I）の主成分となる熱溶融性樹脂（Ａ）は、融点が１００℃以上１７０℃以下で、電気絶縁性を有しており、電気化学的に安定で、更に後で詳述する電気化学素子の有する非水電解液や、耐熱多孔質層（II）形成用の組成物に使用する媒体に安定な熱可塑性樹脂であれば特に制限はないが、ポリエチレン（ＰＥ）、ポリプロピレン（ＰＰ）、エチレン−プロピレン共重合体などのポリオレフィンなどが好ましく、これらの熱溶融性樹脂（Ａ）の中から、使用する接着性樹脂（Ｃ）の接着性が発現する温度よりも融点が高いものを選択することが好ましい。
【００３８】
樹脂多孔質層（I）には、例えば、従来から知られているリチウム二次電池などの電気化学素子で使用されているポリオレフィン製の微多孔膜、すなわち、無機フィラーなどを混合したポリオレフィンを用いて形成したフィルムやシートに、一軸または二軸延伸を施して微細な空孔を形成したものなどを用いることができる。また、前記の熱溶融性樹脂（Ａ）と、他の樹脂を混合してフィルムやシートとし、その後、前記他の樹脂のみを溶解する溶媒中に、これらフィルムやシートを浸漬して、前記他の樹脂のみを溶解させて空孔を形成したものを、樹脂多孔質層（I）として使用することもできる。更に、熱溶融性樹脂（Ａ）製の不織布を樹脂多孔質層（I）として使用することもできる。また、前記例示の樹脂製の微多孔膜と不織布とを複数積層したり、微多孔膜同士や不織布同士を複数積層したりしたものを樹脂多孔質層（I）として使用することもできる。
【００３９】
樹脂多孔質層（I）には、強度向上などを目的としてフィラーを含有させることもできる。このようなフィラーとしては、例えば、耐熱多孔質層（II）に使用されるフィラー（耐熱温度が１５０℃以上で電気絶縁性のフィラー）の具体例として後述する各種フィラーが挙げられる。
【００４０】
樹脂多孔質層（I）における「熱溶融性樹脂（Ａ）を主成分とする」とは、熱溶融性樹脂（Ａ）を、樹脂多孔質層（I）の構成成分の全体積（空孔部分を除く全体積。以下同じ。）中、７０体積％以上含むことを意味している。樹脂多孔質層（I）における熱溶融性樹脂（Ａ）の量は、樹脂多孔質層（I）の構成成分の全体積中、８０体積％以上であることが好ましく、９０体積％以上であることがより好ましく、１００体積％であってもよい。
【００４１】
耐熱多孔質層（II）は、例えば、耐熱温度が１５０℃以上で電気絶縁性のフィラーを主成分として含む構成とすることができる。前記フィラーとしては、耐熱温度が１５０℃以上であり、電気絶縁性を有しており、電気化学素子内において電気化学的に安定で、電気化学素子内の非水電解液に対して安定であれば特に制限はない。本明細書でいう前記フィラーにおける「耐熱温度が１５０℃以上」とは、少なくとも１５０℃において変形などの形状変化が目視で確認されないことを意味している。前記フィラーの耐熱温度は、２００℃以上であることが好ましく、３００℃以上であることがより好ましく、５００℃以上であることが更に好ましい。
【００４２】
耐熱温度が１５０℃以上で電気絶縁性のフィラーは、電気絶縁性を有する無機微粒子であることが好ましく、具体的には、酸化鉄、シリカ（ＳｉＯ２）、アルミナ（Ａｌ２Ｏ３）、チタニア（ＴｉＯ２）、チタン酸バリウム（ＢａＴｉＯ３）などの無機酸化物微粒子；窒化アルミニウム、窒化ケイ素などの無機窒化物微粒子；フッ化カルシウム、フッ化バリウム、硫酸バリウムなどの難溶性のイオン結晶微粒子；シリコン、ダイヤモンドなどの共有結合性結晶微粒子；モンモリロナイトなどの粘土微粒子；などが挙げられる。ここで、前記無機酸化物微粒子は、ベーマイト、ゼオライト、アパタイト、カオリン、ムライト、スピネル、オリビン、マイカなどの鉱物資源由来物質またはこれらの人造物などの微粒子であってもよい。また、これらの無機微粒子を構成する無機化合物は、必要に応じて、元素置換されていたり、固溶体化されていたりしてもよく、更に前記の無機微粒子は表面処理が施されていてもよい。また、無機微粒子は、金属、ＳｎＯ２、スズ−インジウム酸化物（ＩＴＯ）などの導電性酸化物、カーボンブラック、グラファイトなどの炭素質材料などで例示される導電性材料の表面を、電気絶縁性を有する材料（例えば、前記の無機酸化物など）で被覆することにより電気絶縁性を持たせた粒子であってもよい。
【００４３】
耐熱温度が１５０℃以上で電気絶縁性のフィラーには、有機微粒子を用いることもできる。有機微粒子の具体例としては、ポリイミド、メラミン系樹脂、フェノール系樹脂、架橋ポリメチルメタクリレート（架橋ＰＭＭＡ）、架橋ポリスチレン（架橋ＰＳ）、ポリジビニルベンゼン（ＰＤＶＢ）、ベンゾグアナミン−ホルムアルデヒド縮合物などの架橋高分子の微粒子；熱可塑性ポリイミドなどの耐熱性高分子の微粒子；などが挙げられる。これらの有機微粒子を構成する有機樹脂（高分子）は、前記例示の材料の混合物、変性体、誘導体、共重合体（ランダム共重合体、交互共重合体、ブロック共重合体、グラフト共重合体）、架橋体（前記の耐熱性高分子の場合）であってもよい。
【００４４】
耐熱温度が１５０℃以上で電気絶縁性のフィラーは、前記例示のものを１種単独で使用してもよく、２種以上を併用してもよいが、前記例示の各種フィラーの中でも無機酸化物微粒子が好ましく、より具体的には、アルミナ、シリカ、ベーマイトより選ばれる少なくとも１種であることがより好ましい。
【００４５】
耐熱温度が１５０℃以上で電気絶縁性のフィラーの粒径は、平均粒子径で、０．０１μｍ以上であることが好ましく、０．１μｍ以上であることがより好ましく、０．３μｍ以上であることが最も好ましく、また、５μｍ以下であることが好ましく、２μｍ以下であることがより好ましく、１μｍ以下であることが最も好ましい。耐熱温度が１５０℃以上で電気絶縁性のフィラーの平均粒子径は、例えば、レーザー散乱粒度分布計（例えば、ＨＯＲＩＢＡ社製「ＬＡ−９２０」）を用い、前記フィラーを溶解しない媒体に分散させて測定した数平均粒子径として規定することができる（後記の実施例における前記フィラーの平均粒子径は、この方法で測定した値である）。
【００４６】
耐熱温度が１５０℃以上で電気絶縁性のフィラーの形状としては、例えば、球状に近い形状であってもよく、板状であってもよいが、短絡防止の点からは、板状の粒子であることが好ましい。板状粒子の代表的なものとしては、板状のＡｌ２Ｏ３や板状のベーマイトなどが挙げられる。
【００４７】
前記フィラーが板状粒子である場合の形態としては、アスペクト比が、５以上であることが好ましく、１０以上であることがより好ましく、また、１００以下であることが好ましく、５０以下であることがより好ましい。更に、粒子の平板面の長軸方向長さと短軸方向長さの比（長軸方向長さ／短軸方向長さ）の平均値は、３以下であることが好ましく、２以下であることがより好ましく、１に近い値であることが特に好ましい。
【００４８】
なお、板状の前記フィラーにおける前記の平板面の長軸方向長さと短軸方向長さの比の平均値は、例えば、走査型電子顕微鏡（ＳＥＭ）により撮影した画像を画像解析することにより求めることができる。更に板状粒子における前記のアスペクト比も、ＳＥＭにより撮影した画像を、画像解析することにより求めることができる。
【００４９】
セパレータ中での前記フィラーの存在形態は、平板面がセパレータの面に対して略平行であることが好ましく、より具体的には、セパレータの表面近傍における板状の前記フィラーについて、その平板面とセパレータ面との平均角度が３０°以下であることが好ましい〔最も好ましくは、当該平均角度が０°、すなわち、セパレータの表面近傍における板状の平板面が、セパレータの面に対して平行である〕。ここでいう「表面近傍」とは、セパレータの表面から全体厚みに対しておよそ１０％の範囲を指す。板状の前記フィラーの存在形態が前記のような場合には、樹脂多孔質層（I）の熱収縮をより効果的に防ぐことができ、全体として熱収縮率の特に小さなセパレータを形成することができる。
【００５０】
また、本発明のセパレータを用いた電気化学素子において、高出力の特性を必要とする場合には、前記フィラーには、一次粒子が凝集した二次粒子構造のフィラーを用いることが好ましい。このようなフィラーを用いることで、耐熱多孔質層（II）の空隙を大きくすることが可能となり、高い出力特性の電気化学素子を形成することができる。
【００５１】
耐熱多孔質層（II）が、耐熱温度が１５０℃以上で電気絶縁性のフィラーを主成分として含む場合の、「耐熱温度が１５０℃以上で電気絶縁性のフィラーを主成分として含む」とは、前記フィラーを、耐熱多孔質層（II）の構成成分の全体積（空孔部分を除く全体積。以下同じ。）中、７０体積％以上含むことを意味している。耐熱多孔質層（II）における前記フィラーの量は、耐熱多孔質層（II）の構成成分の全体積中、８０体積％以上であることが好ましく、９０体積％以上であることがより好ましい。耐熱多孔質層（II）中の前記フィラーを前記のように高含有量とすることで、セパレータ全体の熱収縮を良好に抑制して、高い耐熱性を付与することができる。
【００５２】
また、耐熱多孔質層（II）が、耐熱温度が１５０℃以上で電気絶縁性のフィラーを主成分として含む場合には、前記フィラー同士を結着したり耐熱多孔質層（II）と樹脂多孔質層（I）とを結着したりするためにバインダ樹脂（Ｂ）を含有させることが望ましい。よって、耐熱多孔質層（II）における前記フィラー量の好適上限値は、例えば、耐熱多孔質層（II）の構成成分の全体積中、９９体積％である。なお、耐熱多孔質層（II）における前記フィラーの量を７０体積％未満とすると、例えば、耐熱多孔質層中（II）のバインダ樹脂（Ｂ）の量を多くする必要が生じるが、その場合には耐熱多孔質層（II）の空孔がバインダ樹脂（Ｂ）によって埋められてしまい、例えばセパレータとしての機能を喪失する虞がある。
【００５３】
耐熱多孔質層（II）に用いるバインダ樹脂（Ｂ）としては、前記フィラー同士や耐熱多孔質層（II）と樹脂多孔質層（I）とを良好に接着でき、電気化学的に安定で、かつ電気化学素子用の非水電解液に対して安定であれば特に制限はない。具体的には、フッ素樹脂（ＰＶＤＦなど）、フッ素系ゴム、スチレンブタジエンゴム（ＳＢＲ）、カルボキシメチルセルロース（ＣＭＣ）、ヒドロキシエチルセルロース（ＨＥＣ）、ポリビニルアルコール（ＰＶＡ）、ポリビニルブチラール（ＰＶＢ）、ポリビニルピロリドン（ＰＶＰ）、ポリＮ−ビニルアセトアミド、架橋アクリル樹脂、ポリウレタン、エポキシ樹脂などが挙げられる。これらのバインダ樹脂（Ｂ）は１種単独で使用してもよく、２種以上を併用しても構わない。
【００５４】
前記例示のバインダ樹脂（Ｂ）の中でも、１５０℃以上の耐熱性を有する耐熱樹脂が好ましく、特に、フッ素系ゴム、ＳＢＲなどの柔軟性の高い材料がより好ましい。これらの具体例としては、ダイキン工業社製の「ダイエルラテックスシリーズ（フッ素ゴム、商品名）」、ＪＳＲ社製の「ＴＲＤ−２００１（ＳＢＲ、商品名）」、日本ゼオン社製の「ＥＭ−４００Ｂ（ＳＢＲ、商品名）」などが挙げられる。また、アクリル酸ブチルを主成分とし、これを架橋した構造を有する低ガラス転移温度の架橋アクリル樹脂（自己架橋型アクリル樹脂）も好ましい。
【００５５】
なお、これらバインダ樹脂（Ｂ）を使用する場合には、後記する耐熱多孔質層（II）形成用の組成物（スラリーなど）の媒体に溶解させるか、または分散させたエマルジョンの形態で用いればよい。
【００５６】
また、耐熱多孔質層（II）は、耐熱性の高い樹脂、例えば、ＪＩＳ  Ｋ  ７１２１の規定に準じて、ＤＳＣを用いて測定される融解温度が１８０℃以上である樹脂や、熱硬化性樹脂、熱分解温度が２００℃以上の樹脂などで構成することも可能である。具体的には、ポリイミド、ポリアミドイミド、ポリアミド、セルロース、架橋ポリメタクリル酸メチル、架橋ポリスチレン、架橋ポリジビニルベンゼン、スチレン−ジビニルベンゼン共重合体架橋物、ポリイミド、メラミン樹脂、フェノール樹脂、ベンゾグアナミン−ホルムアルデヒド縮合物、ポリスルフォン、ポリエーテルスルフォン、ポリフェニレンスルフィド、ポリテトラフルオロエチレン、ポリアクリロニトリル、ポリアセタールなどが挙げられ、ポリイミド、ポリアミドイミド、全芳香族ポリアミド（アラミド）、セルロースが好ましく用いられる。
【００５７】
耐熱多孔質層（II）の空孔率は、電気化学素子の有する非水電解液の保液量を確保してイオン透過性を良好にするために、乾燥した状態で、４０％以上であることが好ましく、５０％以上であることがより好ましい。一方、強度の確保と内部短絡の防止の観点から、耐熱多孔質層（II）の空孔率は、乾燥した状態で、８０％以下であることが好ましく、７０％以下であることがより好ましい。なお、空孔率：Ｐ（％）は、耐熱多孔質層（II）の厚み、面積あたりの質量、構成成分の密度から、下記（１）式を用いて各成分ｉについての総和を求めることにより計算できる。
【００５８】
Ｐ ＝１００−（Σａｉ／ρｉ）×（ｍ／ｔ）    （１）
【００５９】
ここで、前記（１）式中、ａｉ：質量％で表した成分ｉの比率、ρｉ：成分ｉの密度（ｇ／ｃｍ３）、ｍ：耐熱多孔質層（II）の単位面積あたりの質量（ｇ／ｃｍ２）、ｔ：耐熱多孔質層（II）の厚み（ｃｍ）である。
【００６０】
本発明のセパレータは、樹脂多孔質層（I）と耐熱多孔質層（II）とを、それぞれ１層ずつ有していてもよく、複数有していてもよい。具体的には、樹脂多孔質層（I）の片面にのみ耐熱多孔質層（II）を配置してセパレータとする他、例えば、樹脂多孔質層（I）の両面に耐熱多孔質層（II）を配置してセパレータとしてもよい。ただし、セパレータの有する層数が多くなりすぎると、セパレータの厚みを増やして電気化学素子の内部抵抗の増加やエネルギー密度の低下を招く虞があるので好ましくなく、セパレータ中の層数は５層以下であることが好ましい。
【００６１】
本発明のセパレータは、例えば、樹脂多孔質層（I）に、耐熱温度が１５０℃以上で電気絶縁性のフィラーおよびバインダ樹脂（Ｂ）などを含有する耐熱多孔質層（II）形成用組成物（スラリーなど）を塗布した後、所定の温度で乾燥し、その後接着性樹脂（Ｃ）を分散させた塗液〔結晶質の樹脂（Ｃ１）および非晶質の樹脂（Ｃ２）を含む分散液〕を塗布して塗膜を形成し、この塗膜を乾燥して、樹脂多孔質層（I）と耐熱多孔質層（II）とを有するセパレータの表面に接着性樹脂（Ｃ）の層を形成する方法により製造することができる。
【００６２】
耐熱多孔質層（II）が、耐熱温度が１５０℃以上で電気絶縁性のフィラーを主成分として含む場合には、耐熱多孔質層（II）形成用組成物は、例えば、前記フィラーおよびバインダ樹脂（Ｂ）などを含有し、これらを溶媒（分散媒を含む。以下同じ。）に分散させたものである。なお、バインダ樹脂（Ｂ）については溶媒に溶解させることもできる。耐熱多孔質層（II）形成用組成物に用いられる溶媒は、前記フィラーなどを均一に分散でき、また、バインダ樹脂（Ｂ）を均一に溶解または分散できるものであればよいが、例えば、トルエンなどの芳香族炭化水素、テトラヒドロフランなどのフラン類、メチルエチルケトン、メチルイソブチルケトンなどのケトン類など、一般に有機溶媒が好適に用いられる。なお、これらの溶媒に、界面張力を制御する目的で、アルコール（エチレングリコール、プロピレングリコールなど）、または、モノメチルアセテートなどの各種プロピレンオキサイド系グリコールエーテルなどを適宜添加してもよい。また、バインダ樹脂（Ｂ）が水溶性である場合、エマルジョンとして使用する場合などでは、水を溶媒としてもよく、この際にもアルコール類（メチルアルコール、エチルアルコール、イソプロピルアルコール、エチレングリコールなど）を適宜加えて界面張力を制御することもできる。
【００６３】
耐熱多孔質層（II）形成用組成物は、前記フィラーおよびバインダ樹脂（Ｂ）を含む固形分含量を、例えば１０〜８０質量％とすることが好ましい。
【００６４】
なお、前記フィラーとして板状粒子を用い、かかる板状粒子の配向性を高めてその機能をより有効に作用させるためには、板状粒子を含有する耐熱多孔質層（II）形成用組成物を樹脂多孔質層（I）に塗布した後、前記組成物にシェアや磁場をかけるといった方法を用いればよい。例えば、板状の前記フィラーを含有する耐熱多孔質層（II）形成用組成物を樹脂多孔質層（I）に塗布した後、一定のギャップを通すことで、前記組成物にシェアをかけることができる。
【００６５】
また、前記耐熱性の高い樹脂により耐熱多孔質層（II）を形成する場合には、前記樹脂を溶媒に溶解させた塗液を、樹脂多孔質層（I）の表面に塗布し乾燥させる方法；前記樹脂を溶媒に溶解させた塗液を樹脂多孔質層（I）の表面に塗布し、貧溶媒により相分離させる方法；などを採用することができ、更に、一旦別の基板上に前記樹脂を溶媒に溶解させた塗液の塗膜を形成した後、樹脂多孔質層（I）の表面に転写させる方法を使用することもできる。
【００６６】
また、耐熱多孔質層（II）の空孔率や空孔径を調整するために、アルミナ、シリカ、チタニアなど、前述した耐熱温度が１５０℃以上で電気絶縁性のフィラーを、前記樹脂を含む塗液に混合することもできる。
【００６７】
前記のようにして形成した樹脂多孔質層（I）と耐熱多孔質層（II）との積層物に、接着性樹脂（Ｃ）を分散させた塗液を塗布して、接着性樹脂（Ｃ）の層を形成することで本発明のセパレータを製造することができる。なお、この場合、前記の通り、耐熱多孔質層（II）は樹脂多孔質層（I）の片面または両面に形成することができ、また、接着性樹脂（Ｃ）の層は、樹脂多孔質層（I）と耐熱多孔質層（II）との積層物の片面または両面に形成することができる。
【００６８】
また、前記フィラーなどの構成物の持つ作用をより有効に発揮させるために、前記構成物を偏在させて、セパレータの膜面と平行または略平行に、前記構成物が層状に集まった形態としてもよい。
【００６９】
接着性樹脂（Ｃ）を分散させた塗液を塗布して形成される塗膜を乾燥する際の温度は、非晶質の樹脂（Ｃ２）が流動する温度とする。ここでいう「非晶質の樹脂（Ｃ２）が流動する温度」とは、非晶質の樹脂（Ｃ２）が融点を有している場合には、その融点以上の温度であり、融点を有していない場合には、ＪＩＳ  Ｋ  ７１２１に規定の方法で、ＤＳＣを用いて求められるガラス転移温度（Ｔｇ）以上の温度であるか、または、ＪＩＳ  Ｋ  ７２０６に規定の方法に従って求められる軟化点以上の温度を意味している。
【００７０】
このような温度で乾燥することで、非晶質の樹脂（Ｃ２）が流動して層を形成する。なお、前記塗膜の乾燥温度は、結晶質の樹脂（Ｃ１）の融点未満の温度とすることが好ましく、これにより、結晶質の樹脂（Ｃ１）の粒子が、そのままの形状で残り、その周りに非晶質の樹脂（Ｃ２）が隙間を形成しつつ流動して層を形成するため、層がより良好に多孔質化する。
【００７１】
本発明のセパレータの製造方法は、前記の方法に限定される訳ではなく、他の方法によって製造してもよい。例えば、前記の耐熱多孔質層（II）形成用組成物を、ライナーのような基材表面に塗布し、乾燥して耐熱多孔質層（II）を形成した後、基材から剥離し、この耐熱多孔質層（II）を樹脂多孔質層（I）となる微多孔膜などと重ねて熱プレスなどにより一体化して積層物とし、その後、この積層物の片面または両面に前記と同様にして接着性樹脂（Ｃ）の層を形成する方法でセパレータを製造することもできる。
【００７２】
このようにして製造されるセパレータの厚みは、電気化学素子用セパレータに使用するため、正極と負極とをより確実に隔離する観点から、６μｍ以上であることが好ましく、１０μｍ以上であることがより好ましい。他方、セパレータが厚すぎると、電気化学素子としたときのエネルギー密度が低下してしまうことがあるため、その厚みは、５０μｍ以下であることが好ましく、３０μｍ以下であることがより好ましい。
【００７３】
また、セパレータを構成する樹脂多孔質層（I）の厚みをＸ（μｍ）、耐熱多孔質層（II）の厚みをＹ（μｍ）としたとき、ＸとＹとの比率Ｘ／Ｙは、１０以下であることが好ましく、７以下であることがより好ましく、５以下であることが最も好ましく、また、１以上であることが好ましく、２以上であることがより好ましく、３以上であることが最も好ましい。本発明のセパレータでは、樹脂多孔質層（I）の厚み比率を大きくし耐熱多孔質層（II）を薄くしても、セパレータ全体の熱収縮を抑制することが可能であり、電気化学素子内でのセパレータの熱収縮による短絡の発生を高度に抑制することができる。なお、セパレータにおいて、樹脂多孔質層（I）が複数存在する場合には、厚みＸはその総厚みであり、耐熱多孔質層（II）が複数存在する場合には、厚みＹはその総厚みである。
【００７４】
具体的な値で表現すると、樹脂多孔質層（I）の厚み〔樹脂多孔質層（I）が複数存在する場合には、その総厚み。〕は、５μｍ以上であることが好ましく、また、３０μｍ以下であることが好ましい。そして、耐熱多孔質層（II）の厚み〔耐熱多孔質層（II）が複数存在する場合には、その総厚み。〕は、１μｍ以上であることが好ましく、２μｍ以上であることがより好ましく、４μｍ以上であることが更に好ましく、また、２０μｍ以下であることが好ましく、１０μｍ以下であることがより好ましく、６μｍ以下であることが更に好ましい。樹脂多孔質層（I）が薄すぎると、シャットダウン特性が弱くなる虞があり、厚すぎると、電気化学素子のエネルギー密度の低下を引き起こす虞があることに加えて、熱収縮しようとする力が大きくなり、セパレータ全体の熱収縮を抑える効果が小さくなる虞がある。また、耐熱多孔質層（II）が薄すぎると、セパレータ全体の熱収縮を抑制する効果が小さくなる虞があり、厚すぎると、セパレータ全体の厚みの増大を引き起こしてしまう。
【００７５】
セパレータ全体の空孔率としては、非水電解液の保液量を確保してイオン透過性を良好にする観点から、乾燥した状態で、３０％以上であることが好ましい。一方、セパレータ強度の確保と内部短絡の防止の観点から、セパレータの空孔率は、乾燥した状態で、７０％以下であることが好ましい。なお、セパレータの空孔率：Ｐ（％）は、前記（１）式において、ｍをセパレータの単位面積あたりの質量（ｇ／ｃｍ２）とし、ｔをセパレータの厚み（ｃｍ）とすることで、前記（１）式を用いて求めることができる。
【００７６】
また、前記（１）式において、ｍを樹脂多孔質層（I）の単位面積あたりの質量（ｇ／ｃｍ２）とし、ｔを樹脂多孔質層（I）の厚み（ｃｍ）とすることで、前記（１）式を用いて樹脂多孔質層（I）の空孔率：Ｐ（％）を求めることもできる。この方法により求められる樹脂多孔質層（I）の空孔率は、３０〜７０％であることが好ましい。
【００７７】
また、本発明のセパレータは、ＪＩＳ  Ｐ  ８１１７に準拠した方法で行われ、０．８７９ｇ／ｍｍ２の圧力下で１００ｍｌの空気が膜を透過する秒数で示されるガーレー値が、１０〜５００ｓｅｃであることが望ましい。透気度が大きすぎると、イオン透過性が小さくなり、他方、小さすぎると、セパレータの強度が小さくなることがある。更に、セパレータの強度としては、直径１ｍｍのニードルを用いた突き刺し強度で５０ｇ以上であることが望ましい。かかる突き刺し強度が小さすぎると、リチウムのデンドライト結晶が発生した場合に、セパレータの突き破れによる短絡が発生する場合がある。前記の構成を採用することにより、前記の透気度や突き刺し強度を有するセパレータとすることができる。
【００７８】
本発明のセパレータを適用できる電気化学素子は、非水電解液を用いるものであれば特に限定されるものではなく、リチウム二次電池の他、リチウム一次電池やスーパーキャパシタなど、例えば高温での安全性が要求される用途であれば好ましく適用できる。すなわち、本発明のセパレータを適用可能な電気化学素子は、セパレータ以外の構成および構造については特に制限はなく、従来から知られている非水電解液を有する各種電気化学素子（リチウム二次電池、リチウム一次電池、スーパーキャパシタなど）が備えている各種構成・構造を採用することができる。
【００７９】
以下、一例として、リチウム二次電池への適用について詳述する。リチウム二次電池の形態としては、スチール缶やアルミニウム缶などを外装缶として使用した筒形（角筒形や円筒形など）などが挙げられる。また、金属を蒸着したラミネートフィルムを外装体としたソフトパッケージ電池とすることもできる。
【００８０】
リチウム二次電池に係る正極には、従来から知られているリチウム二次電池に用いられている正極を使用することができる。例えば、正極活物質としては、従来から知られているリチウム二次電池に用いられている活物質、すなわち、Ｌｉイオンを吸蔵放出可能な活物質であれば特に制限はない。例えば、Ｌｉ１＋ｘＭＯ２（−０．１＜ｘ＜０．１、Ｍ：Ｃｏ、Ｎｉ、Ｍｎ、Ａｌ、Ｍｇなど）で表される層状構造のリチウム含有遷移金属酸化物、ＬｉＭｎ２Ｏ４やその元素の一部を他元素で置換したスピネル構造のリチウムマンガン酸化物、ＬｉＭＰＯ４（Ｍ：Ｃｏ、Ｎｉ、Ｍｎ、Ｆｅなど）で表されるオリビン型化合物などを用いることが可能である。
【００８１】
前記層状構造のリチウム含有遷移金属酸化物の具体例としては、ＬｉＣｏＯ２やＬｉＮｉ１−ｘＣｏｘ−ｙＡｌｙＯ２（０．１≦ｘ≦０．３、０．０１≦ｙ≦０．２）などの他、少なくともＣｏ、ＮｉおよびＭｎを含む酸化物（ＬｉＭｎ１／３Ｎｉ１／３Ｃｏ１／３Ｏ２、ＬｉＭｎ５／１２Ｎｉ５／１２Ｃｏ１／６Ｏ２、ＬｉＮｉ３／５Ｍｎ１／５Ｃｏ１／５Ｏ２など）などを例示することができる。
【００８２】
また、正極の導電助剤としては、例えば、カーボンブラックなどの炭素材料が挙げられ、正極のバインダとしては、ポリフッ化ビニリデン（ＰＶＤＦ）などのフッ素樹脂が挙げられる。そして、正極には、前記の正極活物質、導電助剤およびバインダを含む正極合剤により構成される正極合剤層が、集電体の片面または両面に形成されたものを使用することができる。
【００８３】
正極の集電体としては、アルミニウムなどの金属の箔、パンチングメタル、網、エキスパンドメタルなどを用い得るが、通常、厚みが１０〜３０μｍのアルミニウム箔が好適に用いられる。
【００８４】
正極側のリード部は、通常、正極作製時に、集電体の一部に正極合剤層を形成せずに集電体の露出部を残し、そこをリード部とすることによって設けられる。ただし、リード部は必ずしも当初から集電体と一体化されたものであることは要求されず、集電体にアルミニウム製の箔などを後から接続することによって設けてもよい。
【００８５】
負極としては、従来から知られているリチウム二次電池に用いられている負極、すなわち、Ｌｉイオンを吸蔵放出可能な炭素材料、リチウム合金、リチウムと合金可能な金属、リチウム金属から選ばれる少なくとも１種を活物質として用いた負極であれば特に制限はない。活物質としては、より具体的には、黒鉛、熱分解炭素類、コークス類、ガラス状炭素類、有機高分子化合物の焼成体、メソカーボンマイクロビーズ（ＭＣＭＢ）、炭素繊維などの、リチウムを吸蔵、放出可能な炭素系材料の１種または２種以上の混合物が用いられる。また、Ｓｉ、Ｓｎ、Ｇｅ、Ｂｉ、Ｓｂ、Ｉｎなどの元素およびその合金、もしくはリチウム金属やリチウム／アルミニウム合金、Ｌｉ４Ｔｉ５Ｏ１２、Ｌｉ２Ｔｉ３Ｏ７といったＬｉ含有酸化物も負極活物質として用いることができる。これらの負極活物質に導電助剤（カーボンブラックなどの炭素材料など）やＰＶＤＦなどのバインダなどを適宜添加した負極合剤を、集電体を芯材として成形体（負極合剤層）に仕上げたもの、または、前記の各種合金やリチウム金属の箔を単独、もしくは集電体表面に積層したものなどを、負極として使用することができる。
【００８６】
負極に集電体を用いる場合には、集電体としては、銅製やニッケル製の箔、パンチングメタル、網、エキスパンドメタルなどを用い得るが、通常、銅箔が用いられる。この負極集電体は、高エネルギー密度の電池を得るために負極全体の厚みを薄くする場合、厚みの上限は３０μｍであることが好ましく、下限は５μｍであることが望ましい。また、負極側のリード部は、正極側のリード部と同様にして形成すればよい。
【００８７】
なお、前記のような正極合剤層を有する正極や、負極合剤層を有する負極は、例えば、正極合剤をＮ−メチル−２−ピロリドン（ＮＭＰ）などの溶媒に分散させてなる正極合剤層形成用組成物（スラリーなど）や、負極合剤をＮＭＰなどの溶媒に分散させてなる負極合剤層形成用組成物（スラリーなど）を集電体表面に塗布し、乾燥することにより作製される。
【００８８】
電極は、前記の正極と前記の負極とを、本発明のセパレータを介して積層した積層体（積層電極体）や、更にこれを巻回した巻回体（巻回電極体）といった電極体の形態で用いることができる。
【００８９】
非水電解液としては、リチウム塩を有機溶媒に溶解した溶液が用いられる。リチウム塩としては、溶媒中で解離してＬｉ＋イオンを形成し、電池として使用される電圧範囲で分解などの副反応を起こしにくいものであれば特に制限はない。例えば、ＬｉＣｌＯ４、ＬｉＰＦ６、ＬｉＢＦ４、ＬｉＡｓＦ６、ＬｉＳｂＦ６などの無機リチウム塩；ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２〔ここでＲｆはフルオロアルキル基〕などの有機リチウム塩；などを用いることができる。
【００９０】
非水電解液に用いる有機溶媒としては、前記のリチウム塩を溶解し、電池として使用される電圧範囲で分解などの副反応を起こさないものであれば特に限定されない。例えば、エチレンカーボネート（ＥＣ）、プロピレンカーボネート、ブチレンカーボネート、ビニレンカーボネートなどの環状カーボネート；ジメチルカーボネート、ジエチルカーボネート（ＤＥＣ）、メチルエチルカーボネート（ＭＥＣ）などの鎖状カーボネート；プロピオン酸メチルなどの鎖状エステル；γ−ブチロラクトンなどの環状エステル；ジメトキシエタン、ジエチルエーテル、１，３−ジオキソラン、ジグライム、トリグライム、テトラグライムなどの鎖状エーテル；ジオキサン、テトラヒドロフラン、２−メチルテトラヒドロフランなどの環状エーテル；アセトニトリル、プロピオニトリル、メトキシプロピオニトリルなどのニトリル類；エチレングリコールサルファイトなどの亜硫酸エステル類；などが挙げられ、これらは２種以上混合して用いることもできる。なお、より良好な特性の電池とするためには、エチレンカーボネートと鎖状カーボネートの混合溶媒など、高い導電率を得ることができる組み合わせで用いることが望ましい。また、これらの非水電解液に安全性や充放電サイクル特性、高温貯蔵性といった特性を向上させる目的で、ビニレンカーボネート類、１，３−プロパンサルトン、ジフェニルジスルフィド、シクロヘキシルベンゼン、ビフェニル、フルオロベンゼン、ｔ−ブチルベンゼンなどの添加剤を適宜加えることもできる。
【００９１】
このリチウム塩の電解液中の濃度としては、０．５〜１．５ｍｏｌ／ｌとすることが好ましく、０．９〜１．２５ｍｏｌ／ｌとすることがより好ましい。
【００９２】
なお、前記のリチウム二次電池の一例を図面に基づいて説明する。なお、図面で示すリチウム二次電池は、本発明の一例に過ぎず、本発明の電気化学素子は、これらの図面に図示するものに限定される訳ではない。図１は、リチウム二次電池の一例を示す外観斜視図であり、図２は、図１のＩ−Ｉ線の断面図である。
【００９３】
図１および図２に示すリチウム二次電池１は、巻回電極体９を角形の外装缶２内に収容した電池の例である。すなわち、リチウム二次電池１は、角形の外装缶２と蓋板３とを備えており、前記の通り、外装缶２は正極端子を兼ねている。蓋板３はアルミニウム合金などの金属で形成され、外装缶２の開口部を封口している。また、蓋板３には、ＰＰなどの合成樹脂で形成された絶縁パッキング４を介して、ステンレス鋼などの金属で形成された端子５が設けられている。
【００９４】
図２に示すように、リチウム二次電池１においては、正極６と、負極７と、セパレータ８とを有し、セパレータ８と正極６および負極７の少なくとも一方とが接着性樹脂（Ｃ）の層により一体化した扁平状の巻回電極体９として、外装缶２内に非水電解液と共に収納されている。ただし、図２では、煩雑化を避けるため、正極６や負極７に係る集電体や、非水電解液などは図示していない。また、セパレータ８の各層を区別して示しておらず、更に、巻回電極体９の内周側の部分は断面にしていない。
【００９５】
また、外装缶２の底部にはポリテトラフルオロエチレンシートなどの合成樹脂シートで形成された絶縁体１０が配置され、巻回電極体９からは正極６および負極７のそれぞれの一端に接続された正極リード体１１と負極リード体１２が引き出されている。正極リード体１１、負極リード体１２は、ニッケルなどの金属から形成されている。端子５にはＰＰなどの合成樹脂で形成された絶縁体１３を介して、ステンレス鋼などの金属で形成されたリード板１４が取り付けられている。
【００９６】
蓋板３は外装缶２の開口部に挿入され、両者の接合部を溶接することによって、外装缶２の開口部が封口され、電池内部が密閉されている。
【００９７】
なお、図２では、正極リード体１１を蓋板３に直接溶接することによって、外装缶２と蓋板３とが正極端子として機能し、負極リード体１２をリード板１４に溶接し、リード板１４を介して負極リード体１２と端子５とを導通させることによって、端子５が負極端子として機能するようになっているが、外装缶２の材質などによっては、その正負が逆となる場合もある。
【００９８】
本発明のセパレータを用いた電気化学素子は、正極と負極とを、本発明のセパレータを介して巻回または積層して電極体を形成する工程と、この電極体を加熱しながら加圧して（すなわち、加熱プレスして）、セパレータと正極および／または負極とを接着して一体化する工程とを有する本発明法によって製造することができる。
【００９９】
電極体を加熱プレスする際の加熱温度は、結晶質の樹脂（Ｃ１）の融点未満の温度とし、また、セパレータに係る樹脂多孔質層（I）を構成する熱溶融性樹脂（Ａ）の融点未満の温度であれば好ましいが、５０℃以上９５℃以下であることがより好ましい。また、加熱プレス時の圧力は、特に制限はないが０．１Ｐａ以上であることが好ましい。更に、加熱プレスの時間は、特に制限はないが３０ｓ以上が好ましい。
【０１００】
電極体を加熱プレスする工程を経てセパレータと正極および／または負極とが一体化された電極体は、常法に従い、外装体（電池ケース）に挿入した後、非水電解液を注入し、封止して電気化学素子とすることができる。
【０１０１】
なお、電極体を加熱しながら加圧する際には、電極体に直接加熱プレスを施したり、例えば電極体をアルミニウムラミネートフィルムなどの金属ラミネートフィルムで構成された外装体に挿入し、非水電解液を注入して外装体を封止した後に、外装体ごと加熱プレスを施したりすることができる。この場合の、好ましい加熱温度やプレス圧力、プレス時間は、前記の場合と同様である。
【実施例】
【０１０２】
以下、実施例に基づいて本発明を詳細に述べる。ただし、下記実施例は、本発明を制限するものではない。【０１０３】
実施例１
＜正極の作製＞
リチウム含有複合酸化物であるＬｉＣｏ０．９９５Ｍｇ０．００５Ｏ２（正極活物質）：９４質量部に、導電助剤としてカーボンブラック：３質量部を加えて混合し、この混合物にＰＶＤＦ：３質量部をＮＭＰに溶解させた溶液を加えて混合して正極合剤含有スラリーとし、７０メッシュの網を通過させて粒径が大きなものを取り除いた。この正極合剤含有スラリーを、厚みが１５μｍのアルミニウム箔からなる正極集電体の両面に均一に塗付して乾燥し、その後、ロールプレス機により圧縮成形して総厚さを１３６μｍにした後、切断し、アルミニウム製のリード体を溶接して、帯状の正極を作製した。【０１０４】
＜負極の作製＞
負極活物質として、Ｘ線回折法によって測定されるｄ００２が０．３３６ｎｍの人造黒鉛を用い、結着剤としてＳＢＲを用い、増粘剤としてＣＭＣを用い、これらを質量比９８：１：１の割合で混合し、更に水を加えて混合して負極合剤含有ペーストとした。この負極合剤含有ペーストを、厚みが１０μｍの銅箔からなる負極集電体の両面に均一に塗布して乾燥し、その後、ロールプレス機により圧縮成形して総厚さを１３８μｍにした後、切断し、ニッケル製のリード体を溶接して、帯状の負極を作製した。【０１０５】
＜非水電解液の調製＞
ＥＣ、ＭＥＣおよびＤＥＣの体積比１０：１０：３０の混合溶媒にＬｉＰＦ６を１．０ｍｏｌ／ｌの濃度で溶解させたものに、ビニレンカーボネートを、非水電解液の全質量に対して２．５質量％となるように添加して、非水電解液を調製した。【０１０６】
＜セパレータの作製＞
バインダ樹脂（Ｂ）であるＳＢＲの水分散体（固形分比率４０質量％）３００ｇと、水４０００ｇとを容器に入れ、均一に分散するまで室温で攪拌した。この分散液に、耐熱温度が１５０℃以上で電気絶縁性のフィラーであるベーマイト粉末（板状、平均粒子径１μｍ、アスペクト比１０）４０００ｇを４回に分けて加え、ディスパーにより２８００ｒｐｍで５時間攪拌して均一なスラリーを調製した。ＰＰ層／ＰＥ層／ＰＰ層の順番で積層された微多孔膜（厚み：１６μｍ、空孔率：４０％、平均孔径：０．０２μｍ、表層である両ＰＰ層の厚み：いずれも５μｍ、ＰＥ層の厚み：６μｍ、ＰＥ層を構成するＰＥの融点：１３５℃、ＰＰ層を構成するＰＰの融点：１６６℃）の両面上に、前記のスラリーをマイクログラビアコーターによって、乾燥後の厚みが片面あたり３．５μｍになるようにそれぞれ塗布し、乾燥して耐熱多孔質層（II）を形成することで、厚みが２３μｍの積層物〔樹脂多孔質層（I）と耐熱多孔質層（II）との積層物〕を得た。この積層物の耐熱多孔質層（II）における前記フィラーの体積含有率は９２体積％であり、耐熱多孔質層（II）の空孔率は４８％であった。【０１０７】
次に、結晶質の樹脂（Ｃ１）であるＰＶＤＦの水分散体（ＰＶＤＦの濃度：２５質量％、ＰＶＤＦの融点１００℃）と、非晶質の樹脂（Ｃ２）であるＰＶＤＦの水分散体（ＰＶＤＦの濃度：２５質量％、ＰＶＤＦの融点なし）とを、７０：３０（質量比）で混合して、接着性樹脂（Ｃ）の層を形成するための塗液を調製した。この塗液を、樹脂多孔質層（I）と耐熱多孔質層（II）との積層物の両面の耐熱多孔質層（II）上にそれぞれ塗布し、８０℃で乾燥して接着性樹脂（Ｃ）の層を形成することで、図３に示す層構成で、厚みが２４μｍのセパレータを得た。すなわち、このセパレータ８は、樹脂多孔質層（I）８１の両面に耐熱多孔質層（II）８２、８２を有する積層物を有しており、かつこの積層物の両面に接着性樹脂（Ｃ）の層８３、８３を有している。なお、このセパレータに係る接着性樹脂（Ｃ）の目付けは、両面とも０．６ｇ／ｍ２であった。また、結晶質の樹脂（Ｃ１）の平均粒子径は、０．２μｍであった。【０１０８】
すなわち、前記セパレータ８は、樹脂多孔質層（I）８１の両面に耐熱多孔質層（II）８２、８２を有しており、更に各耐熱多孔質層（II）８２、８２の表面〔樹脂多孔質層（I）と接している面とは反対側の面〕には、接着性樹脂（Ｃ）の層８３、８３を有している。【０１０９】
＜リチウム二次電池の組み立て＞
前記のようにして得たセパレータを前記正極と前記負極との間に介在させつつ重ね、渦巻状に巻回して巻回電極体を作製した。得られた巻回電極体を押しつぶして扁平状にし、８０℃で１分間、０．５Ｐａの圧力で加熱プレスを施した。この巻回電極体を、厚み６ｍｍ、高さ５０ｍｍ、幅３４ｍｍのアルミニウム製外装缶に入れ、外装缶の上部開口端に蓋板を被せてレーザー溶接してから、蓋板に設けた電解液注入口から前記非水電解液を注入した後に、露点−３０℃のドライルーム内で、以下の条件で充電した。まず、充電量が電池の設計電気容量の２５％（１９７．５ｍＡｈ）となるように、０．２５ＣｍＡ（１９７．５ｍＡ）の定電流で１時間充電し、外装缶内で発生するガスを電解液注入口から自然放出させた。その後、電解液注入口を封止して、外装缶と蓋板とから形成された電池ケースを密閉状態として、図１に示す外観で、図２に示す構造のリチウム二次電池を得た。【０１１０】
なお、図１および図２では示していないが、実施例１のリチウム二次電池は、外装缶２の上部に、内圧が上昇した場合に圧力を逃がすための開裂ベントを備え、蓋板３に電解液注入口を有しており、この電解液注入口が封止材によって封止されている（後述する各実施例および比較例においても、同様である）。【０１１１】
実施例２
実施例１のセパレータに係る接着性樹脂（Ｃ）の目付けを、両面とも１．５ｇ／ｍ２とし、厚みが２５μｍのセパレータとした以外は、実施例１と同様にしてリチウム二次電池を得た。【０１１２】
実施例３
実施例１のセパレータに係る接着性樹脂（Ｃ）の目付けを、両面とも０．１ｇ／ｍ２とし、厚みが２３μｍのセパレータとした以外は、実施例１と同様にしてリチウム二次電池を得た。【０１１３】
比較例１
実施例１のセパレータに係る接着性樹脂（Ｃ）の目付けを、両面とも２．０ｇ／ｍ２とし、厚みが２６μｍのセパレータとした以外は、実施例１と同様にしてリチウム二次電池を得た。【０１１４】
作製した実施例１〜３および比較例１の各リチウム二次電池について、以下の条件で化成処理を行った。なお、電池を４．２Ｖまで充電した場合の設計電気容量は、いずれも７９０ｍＡｈとなるようにした。【０１１５】
前記電池を０．３ＣｍＡ（２３７ｍＡ）で４．１Ｖになるまで充電してから、６０℃で１２時間貯蔵し、貯蔵後の電池を０．３ＣｍＡ（２３７ｍＡ）で４．２Ｖになるまで充電してから、更に４．２Ｖの定電圧で２．５時間充電した後、１ＣｍＡ（７９０ｍＡ）で３Ｖまで放電して、評価用リチウム二次電池とした。【０１１６】
実施例１〜３および比較例１の各リチウム二次電池に使用したセパレータ、並びに実施例１〜３および比較例１の各リチウム二次電池について、下記の各評価を行った。【０１１７】
＜１８０°剥離試験＞
各セパレータおよびリチウム二次電池に使用したものと同じ前記の電極（正極または負極）を、それぞれ長さ５ｃｍ×幅２ｃｍのサイズに切り出し、各セパレータを電極と重ねて、片端から２ｃｍ×２ｃｍの領域を８０℃で１分間、０．５Ｐａの圧力で加熱プレスして、試験片を作製した。これらの試験片のセパレータと電極とを加熱プレスしていない側の端部を開き、セパレータと電極とを、両者の角度が１８０°になるように折り曲げた。その後、引張試験機を用い、試験片の１８０°に開いたセパレータの片端側と電極の片端側とを把持して、引張速度１０ｍｍ／ｍｉｎで引っ張り、セパレータと電極とを加熱プレスした領域で両者が剥離したときの強度を測定した。また、セパレータと電極との加熱プレス前の剥離強度は、前記のように切り出した各セパレータと電極とを重ね、加熱をせずにプレスした以外は、前記と同様にして測定した。【０１１８】
＜熱収縮試験＞
実施例１〜３および比較例１の各セパレータのＭＤ方向およびＴＤ方向を、それぞれ５ｃｍ、１０ｃｍとした短冊状の試験片を切り取った。なお、ＭＤ方向とはセパレータの樹脂多孔質層（I）に使用した微多孔膜の製造時の機械方向であり、ＴＤ方向とは、ＭＤ方向に垂直な方向である。前記の試験片において、ＭＤ方向およびＴＤ方向の中心で交差するように、ＭＤ方向およびＴＤ方向のそれぞれに平行に３ｃｍずつの直線を油性マジックでマークした。なお、これらの直線の中心は、これらの直線の交差点とした。【０１１９】
前記の各試験片を恒温槽に吊るし、槽内温度を５℃／分の割合で１５０℃まで上昇させ、その後１５０℃で１時間保ち、その後に試験片を恒温槽から取り出してＭＤ方向のマークの長さを測定して下記式によって熱収縮率を算出した。
熱収縮率（％）  ＝  １００×（３−ｘ）／３
〔なお、前記式中、ｘは１５０℃に設定した恒温槽内で１時間放置した後のセパレータのＭＤ方向の寸法（ｃｍ）である。〕【０１２０】
＜負荷特性評価＞
実施例１〜３および比較例１の各リチウム二次電池について、０．２Ｃの電流値で４．２０Ｖになるまで定電流充電を行い、次いで４．２０Ｖでの定電流充電を行う定電圧−定電流充電を実施した。なお、充電終了までの総充電時間は１５時間とした。次に、充電後の各電池について、０．２Ｃの電流値で電池電圧が３Ｖになるまで放電を行って、放電容量を求めた（これらの容量を「０．２Ｃ放電容量」という。）。【０１２１】
次に、各電池について、前記と同じ条件で定電流−定電圧充電を行った後、２Ｃの電流値で電池電圧が３Ｖになるまで放電を行って、放電容量を求めた（これらの容量を「２Ｃ放電容量」という。）【０１２２】
そして、各電池について、２Ｃ放電容量を０．２Ｃ放電容量で除し、これを百分率で表して、容量維持率を求めた。なお、前記の充電および放電は、全て温度が２０℃に制御された試験室内で行った。【０１２３】
＜高温貯蔵特性＞
実施例１〜３および比較例１の各リチウム二次電池（他の評価を実施していない電池）を、２０℃において３９５ｍＡ（０．５Ｃ）で４．２Ｖになるまで充電し、更に４．２Ｖの定電圧で２．５時間充電して満充電とし、この時の電池の厚みを測定した。その後、２０℃において１Ｃで３Ｖまで放電して貯蔵前の放電容量を測定した。【０１２４】
次に、各電池を前記と同様にして充電した後、恒温槽中において８０℃で５日間貯蔵した。貯蔵後の各電池を２０℃まで自然冷却して厚みを測定し、貯蔵前の電池の厚みとの比較から、高温貯蔵後の電池の膨れを求めた。その後、各電池を貯蔵前と同じ条件で放電して高温貯蔵後の放電容量を測定した。そして、高温貯蔵後の放電容量を貯蔵前の放電容量で除し、この値を百分率で表して、高温貯蔵後の容量維持率を算出した。【０１２５】
＜充放電サイクル特性＞
実施例１〜３および比較例１の各リチウム二次電池（他の評価を実施していない電池）について、４５℃において、０．５Ｃで４．２Ｖになるまで充電し、更に４．２Ｖの定電圧で２．５時間充電して満充電とし、その後、１Ｃで３Ｖまで放電する充放電サイクルを３００回繰り返し、１サイクル目の放電容量と３００サイクル目の放電容量を測定した。続いて、３００サイクル目の放電容量を１サイクル目の放電容量で除し、この値を百分率で表して容量維持率を算出した。【０１２６】
＜１５０℃加熱試験＞
実施例１〜３および比較例１の各リチウム二次電池（他の評価を実施していない電池）について、０．２Ｃ放電容量測定時と同じ条件で定電流−定電圧充電を行った。充電後の各電池を恒温槽に入れ、槽内温度を５℃／分の速度で上昇させ、１５０℃に到達後、この温度で３時間保った。１５０℃で３時間保持する間の各電池の表面温度を、電池表面に接続した熱電対により測定し、その最高温度を求めた。前記の最高温度は、各実施例、比較例とも３回測定し、その平均値を求めた。【０１２７】
実施例１〜３および比較例１のリチウム二次電池に使用したセパレータの構成を表１に示し、前記の各評価結果を表２および表３に示す。なお、表１に示す接着性樹脂（Ｃ）の「種類と割合」の欄における下段の「結晶質」は結晶質の樹脂（Ｃ１）を、「非晶質」は非晶質の樹脂（Ｃ２）をそれぞれ意味しており、各数値は、混合物中の各樹脂の割合（質量比）を意味している。また、表１に示す接着性樹脂（Ｃ）の粒子径は、結晶性の樹脂（Ｃ１）の平均粒子径である。更に、表１に示す接着性樹脂（Ｃ）の目付けは、セパレータの片面あたりの目付けであり、耐熱多孔質層（II）の厚みも、セパレータの片面あたりの厚みである。【０１２８】
【表１】
2017047576.tif 000003
【０１２９】
【表２】
2017047576.tif 000004
【０１３０】
【表３】
2017047576.tif 000005
【０１３１】
表１および表２から明らかなように、結晶質の樹脂（Ｃ１）と非晶質の樹脂（Ｃ２）とを適正な割合で含有する混合物によって構成された接着性樹脂（Ｃ）の層を、適切な目付で樹脂多孔質層（I）の表面に形成した、実施例１〜３のリチウム二次電池に使用したセパレータは、１５０℃での熱収縮率を低い値とすることができた。また、前記セパレータは、電極との１８０°での剥離強度が、室温、すなわち加熱プレス前では、最大でも０．０２Ｎ／２０ｍｍと小さく、殆ど接着性を示さないが、加熱プレス後では、いずれも０．２０Ｎ／２０ｍｍ以上となり、電極との十分な接着強度を確保することができた。【０１３２】
一方、接着性樹脂（Ｃ）の層の目付けが大きすぎる、比較例１のリチウム二次電池に使用したセパレータでは、前記実施例のセパレータに比べて、１５０℃での熱収縮率が若干高い値となった。【０１３３】
なお、接着性樹脂（Ｃ）の層の目付けが小さすぎる場合の実例は示していないが、接着性樹脂（Ｃ）の層の目付けが０．１ｇ／ｍ２未満となった場合は、加熱プレス後の剥離強度が低下して、電極との十分な接着強度を確保することができなくなる。【０１３４】
また、表２に示す通り、実施例１〜３のリチウム二次電池では、結晶質の樹脂（Ｃ１）と非晶質の樹脂（Ｃ２）とを適正な割合で含有する混合物によって構成された接着性樹脂（Ｃ）の層を、適切な目付で樹脂多孔質層（I）の表面に形成したセパレータを使用し、前記接着性樹脂（Ｃ）によってセパレータと電極とを一体化していることから、その一体化後においても、接着性樹脂（Ｃ）の層中を非水電解液が良好に流通できていると考えられ、負荷特性評価時の容量維持率が高く、優れた負荷特性を有していた。【０１３５】
更に、表３に示す通り、実施例１〜３のリチウム二次電池は、高温貯蔵後の膨れ量が小さく、容量維持率も良好で高温貯蔵特性が優れており、また、充放電サイクル特性評価時の容量維持率が高く優れた充放電サイクル特性も有していた。【０１３６】
これに対し、接着性樹脂（Ｃ）の層の目付けが大きすぎるセパレータを使用した比較例１の電池は、接着性樹脂（Ｃ）の層中の非水電解液の流通が妨げられたため、負荷特性評価時の容量維持率、高温貯蔵試験時の容量維持率、および充放電サイクル特性評価時の容量維持率が低く、負荷特性、高温貯蔵特性および充放電サイクル特性が劣っていた。【０１３７】
また、実例は示していないが、接着性樹脂（Ｃ）の層の目付けが０．１ｇ／ｍ２未満のセパレータを使用した場合は、高温貯蔵特性および充放電サイクル特性が劣ることになる。【０１３８】
比較例２
結晶質の樹脂（Ｃ１）の水分散体と、非晶質の樹脂（Ｃ２）の水分散体との質量比を、１００：０として接着性樹脂（Ｃ）の層を形成するための塗液を調製した以外は、実施例１と同様にしてリチウム二次電池を得た。【０１３９】
比較例３
結晶質の樹脂（Ｃ１）の水分散体と、非晶質の樹脂（Ｃ２）の水分散体との質量比を、４０：６０として接着性樹脂（Ｃ）の層を形成するための塗液を調製した以外は、実施例１と同様にしてリチウム二次電池を得た。【０１４０】
比較例２および３の各リチウム二次電池に使用したセパレータについて、前記と同様にして、１８０°剥離試験および熱収縮試験を行った。また、比較例２および３の各リチウム二次電池について、前記と同様にして化成処理を行った後、前記と同様にして、負荷特性評価、高温貯蔵特性評価、充放電サイクル特性評価および１５０℃加熱試験を行った。各評価結果を、実施例１の結果と共に表４および表５に示す。【０１４１】
【表４】
2017047576.tif 000006
【０１４２】
【表５】
2017047576.tif 000007
【０１４３】
表４から明らかなように、接着性樹脂（Ｃ）の層を結晶質の樹脂（Ｃ１）のみで構成した比較例２のリチウム二次電池に使用したセパレータ、および非晶質の樹脂（Ｃ２）の割合が多すぎる比較例３のリチウム二次電池に使用したセパレータは、いずれも、実施例１のセパレータに比べて、１５０℃での熱収縮率が若干高い値となった。また、比較例３のセパレータでは、加熱プレス前であっても、電極との１８０°での剥離強度が０．１Ｎ／２０ｍｍより大きくなり、ある程度の接着性を有しているため、電極との積層工程や巻回工程などの条件によっては、工程中で不都合を生じる可能性があることが分かった。【０１４４】
更に、表５に示す通り、比較例２の電池は、実施例１の電池に比べて高温貯蔵後の膨れ量が大きく、高温貯蔵特性が劣っており、１５０℃加熱試験での電池の最高温度が高くなり、安全性が低下した。また、比較例３の電池は、負荷特性評価時の容量維持率、高温貯蔵試験時の容量維持率、および充放電サイクル特性評価時の容量維持率が低く、負荷特性、高温貯蔵特性および充放電サイクル特性が劣っており、更に、１５０℃加熱試験での電池の最高温度が高くなり、安全性が低下した。【０１４５】
実施例４
実施例１で用いたものと同じセパレータおよび電極に対し、加熱プレスの温度を表６に示す各温度に設定して、前記と同様にして１８０°剥離試験を行い、各温度での加熱プレス後の剥離強度を測定した。【０１４６】
また、実施例１で用いたものと同じ巻回電極体を押しつぶして扁平状にし、表６に示す各温度で１分間、０．５Ｐａの圧力で加熱プレスを施し、得られた各巻回電極体を用いて、実施例１と同様にしてリチウム二次電池を組み立てた。組み立て後のそれぞれの電池に対し、前記と同様にして、化成処理を行った後、負荷特性評価、高温貯蔵特性評価および充放電サイクル特性評価を行った。上記剥離強度の測定結果と、電池における評価結果を併せて表６に示す。【０１４７】
【表６】
2017047576.tif 000008
【０１４８】
室温（加熱なし）でプレスした巻回電極体では、セパレータの接着力が発現しないため、高温貯蔵後の電池の膨れが大きくなり、また充放電サイクル特性が低かったが、加熱してプレスした巻回電極体では、セパレータに十分な接着力が発現して、高温貯蔵後の電池の膨れが小さくなり、充放電サイクル特性が向上した。一方、結晶質の樹脂（Ｃ１）の融点（１００℃）以上の温度で加熱してプレスした巻回電極体では、負荷特性、高温貯蔵での容量維持率、充放電サイクル特性がそれぞれ低下した。【０１４９】
本発明は、その趣旨を逸脱しない範囲で、前記以外の形態としても実施が可能である。本出願に開示された実施形態は一例であって、本発明は、これらの実施形態には限定されない。本発明の範囲は、前記の明細書の記載よりも、添付されている請求の範囲の記載を優先して解釈され、請求の範囲と均等の範囲内での全ての変更は、請求の範囲に含まれる。
【産業上の利用可能性】
【０１５０】
本発明のセパレータを有する電気化学素子は、接着性樹脂（Ｃ）によってセパレータと正極および／または負極とが一体化していることから、高温貯蔵特性および充放電サイクル特性に優れており、また、負荷特性や生産性も良好である。よって、本発明のセパレータを有する電気化学素子は、こうした特性を生かして、携帯電話、ノート型パソコンなどのモバイル情報機器の駆動電源用途をはじめとして、従来から知られているリチウム二次電池などの電気化学素子が用いられている各種用途と同じ用途に幅広く適用することができる。
【符号の説明】
【０１５１】
１  電気化学素子（リチウム二次電池）
２  外装缶
３  蓋板
４  絶縁パッキング
５  端子
６  正極
７  負極
８  セパレータ
９  巻回電極体
１０  絶縁体
１１  正極リード体
１２  負極リード体
１３  絶縁体
１４  リード板
８１  樹脂多孔質層（I）
８２  耐熱多孔質層（II）
８３  接着性樹脂（Ｃ）の層
【図１】
2017047576.tif 000009
【図２】
2017047576.tif 000010
【図３】
2017047576.tif 000011
【国際調査報告】
2017047576.tif 000012
2017047576.tif 000013
2017047576.tif 000014